FR 2657342 A1 19910726 FR 9000592 A 19900119 PROCEDE ET DISPOSITIF D' Obls N LON DE FEUILLES DE VERRE BOMBEES L'invention a trait aux techniques d'obtention de feuilles de verre bombées et éventuellement trempées uti- lisées notamment pour la production de vitrages automobiles de sécurité Elle concerne plus spécialement celles de ces techniques dans lesquelles les feuilles de verre sont ré- chauffées à plat dans un four horizontal traversant, sont amenées par un convoyeur dans une station de bombage o elles sont stoppées sous un élément supérieur, sont soule- vées et appliquées contre cet élément supérieur, puis sont relâchées sur un élément inférieur, par exemple du type cadre ouvert en son centre, le formage des feuilles de verre s'effectuant au moins pour partie sur cet élément inférieur, et sont finalement conduites dans une station de refroidissement notamment une station de trempe thermique. _ 5 Les techniques de bombage ci-dessus brièvement évo- quées et dont on trouvera de nombreux exemples dans la littérature et notamment dans les publications de brevet EP-A-3 391, FR-B-2 085 464, EP-A-240 418, EP-B-241 355, US-A-4 682 997 ont toutes en commun l'utilisation d'un élément supérieur intervenant lors du transfert des feuilles de verre du convoyeur qui les a supportées au travers du four vers un élément inférieur qui constitue un outil de formage et/ou un outil de transfert des feuilles de verre jusqu'à la station de refroidissement Géné- ralement la surface de contact de l'élément supérieur avec la feuille de verre est recouverte d'un revêtement inter- calaire Ce revêtement intercalaire adoucit les contacts verre-élément supérieur notamment par un "gommage" des pe- tites imperfections de l'état de surface de l'élément su- périeur qui peuvent subsister même après un usinage soigné. De plus ce revêtement absorbe les poussières prises en sandwich entre l'élément supérieur et la feuille de verre et qui autrement laisseraient leur empreinte sur le verre relativement mou Enfin ce revêtement évite que ne se forment des piqûres sur le verre chaud dues à la différence de nature des matériaux qui constituent l'élément supérieur (par exemple en acier réfractaire) et les feuilles traitées (par définition en verre). De nombreux matériaux ont été utilisés comme revête- ments Les plus usités sont des tissus en fibres de verre ou des papiers à base de fibres de silice et/ou d'aluminium agglomérées par un liant minéral, ces revêtements pré- sentant toutefois l'inconvénient de devoir être remplacés très fréquemment surtout si les vitrages comportent de nombreuses zones émaillées qui provoquent des phénomènes de collage du vitrage, phénomènes inévitablement suivis de phénomènes de décollage accompagnés par l'arrachage par lambeaux du revêtement. Par ailleurs, il a été tout récemment proposé des re- vêtements "longue durée" essentiellement à base de fibres métalliques De la demande de brevet FR-A-2 606 398, il est ainsi connu un revêtement dont la surface de contact avec le verre est constituée d'un treillis de fils métalliques tricotés D'autre part, de la demande de brevet EP-A-312 439, il est connu un tissu essentiellement métallique pré- sentant une conductivité thermique de préférence inférieure à 0,2 WM-2 K2, formé de mèches d'une pluralité de fils élémentaires, disposées dans des directions différentes réalisant ensemble des mailles et interférant pour former des noeuds aux sommets des mailles grâce auxquels les mailles sont indéformables. Ces derniers revêtements s'usent moins rapidement, même s'ils sont mis en contact avec des vitrages émaillés qui ont tendance à coller, cette tendance au collage étant essentiellement liée à la nature même des compositions d'émaillage Toutefois, indépendamment des matériaux uti- lisés, les auteurs de la présente invention ont constaté que les vitrages émaillés ont une qualité optique moindre que celles de vitrages identiques en forme et en taille, 3 - mais non émaillés et ceci en raison même du principe de l'application contre un élément supérieur rigide. Pour obvier ce problème il est connu des demandes de brevet EP-A-240 418 et EP-A-241 355 un procédé de bombage selon lequel la feuille de verre est soulevée et appliquée contre l'élément supérieur par une aspiration due à une dépression créée au voisinage de la périphérie de la feuille de verre, la face de l'élément supérieur tournée vers le convoyeur, contre laquelle vient s'appliquer la feuille de verre, étant avantageusement de dimensions moindres que celles de la face appliquée de la feuille de verre, de sorte que celle-ci déborde de l'élément supé- rieur Il est ainsi possible de faire en sorte que les parties émaillées du vitrage qui sont généralement si- 1 S tuées le long des bords de manière à former une sorte d'encadrement ne soient pas appliquées contre l'élément supérieur Néanmoins, toutes les difficultés ne sont pas totalement obviées de cette manière. En effet le long de la ligne de démarcation séparant ú O la partie de la feuille de verre appliquée contre l'élément supérieur de sa partie non appliquée, on constate la pré- sence de déformations qui se traduisent par des défauts optiques qui apparaissent après la trempe, les surfaces appliquées ne se comportant pas exactement comme les sur- faces non appliquées, sans qu'il soit d'ailleurs par- faitement expliqué à quels mécanismes soient imputables ces différences de comportement. La présente invention a pour but un procédé de bombage utilisant un élément supérieur polyvalent lors du transfert des feuilles de verre depuis le convoyeur qui les a trans- porté au travers du four dans lequel elles se sont ré- chauffées jusqu'à leur température de bombage vers un élé- ment inférieur au moyen duquel s'effectue ou s'achève le formage des feuilles de verre; la polyvalence de l'élément supérieur étant conservée même si les feuilles de verre traitées présentent des zones émaillées plus ou moins larges le long de leurs bords et n'étant pas obtenue au prix d'un affaiblissement de la qualité optique des vitra- ges obtenus. 4 - Conformément au préambule de la revendication 1, l'invention concerne un procédé de bombage d'une feuille de verre selon lequel la feuille de verre est réchauffée à plat dans un four horizontal traversant, est amenée par un convoyeur dans une station de bombage o elle est stoppée sous un élément supérieur dont la face tournée vers le convoyeur a des dimensions inférieures à celles de la feuille de verre est soulevée au- dessus de ce convoyeur et appliquée contre ledit élément supérieur par des forces de nature pneumatique, puis est relâchée sur un élément infé- rieur le formage de la feuille de verre s'effectuant au moins pour partie sur cet élément inférieur et est enfin conduite dans une station de refroidissement notamment de trempe thermique Selon l'invention, et conformément à la partie caractéristique de la revendication 1, on applique les parties de la feuille de verre qui débordent de l'élé- ment supérieur contre une étoffe souple dont les dimensions sont supérieures à celles de la feuille de verre et qui est tendue au contact de la face de l'élément supérieur tournée vers la feuille de verre et à l'extérieur de l'élément su- périeur dans des directions tangentielles à la surface de l'élément supérieur dans ses zones marginales. Si l'élément supérieur est bombé l'étoffe définit une sorte de grand élément supérieur dont la forme s'écarte très légèrement de la forme parfaite car ses portions mar- ginales sont obligatoirement droites Toutefois les élé- ments supérieurs utilisés ont des rayons de courbure rela- tivement grand de sorte que près des zones marginales leurs surfaces sont pratiquement confondues avec leurs surfaces tangentes et que cet écart est invisible sur le produit fini. Le procédé de bombage selon l'invention est donc re- marquable en ce que la feuille de verre est pour partie appliquée uniquement contre une étoffe souple sans que celle-ci ne soit en appui contre un élément supérieur ri- gide, cette étoffe souple faisant par ailleurs également office de revêtement pour sa partie en contact avec l'élé- ment supérieur Les forces pneumatiques d'application de la feuille de verre sont par exemple une aspiration due à une - dépression créée à la périphérie de la feuille de verre ou une compression par un courant ascendant d'air chaud Dans le cas d'une aspiration, l'air aspiré doit pouvoir passer au travers de la partie du revêtement qui déborde de l'élément supérieur, ce qui impose l'utilisation d'une étoffe perméable à l'air. De manière particulièrement remarquable, on a constaté que la seule présence du revêtement souple suffit à uni- formiser suffisamment le traitement que reçoivent toutes les parties constituant la feuille de verre y compris donc de sa partie périphérique, de sorte que la feuille de verre ne conserve finalement plus aucune trace du fait d'avoir reçu un tel traitement différencié et qu'aucun défaut op- tique consécutif à ce traitement n'apparaît après le re- froidissement, notamment après le refroidissement par trempe thermique D'autre part, la présence de ce revête- ment souple débordant ne limite en rien les avantages at- tendus d'un élément supérieur de dimensions inférieures aux dimensions de la feuille de verre, à savoir sa polyvalence quelque soit la taille des feuilles de verre traitées et quelque soit la largeur éventuelle d'une bande périphérique émaillée formant par exemple un encadrement. Il va de soi toutefois que dans le cas de vitrages émaillés on a tout particulièrement intérêt à choisir pour constituer l'étoffe un matériau plus spécialement bien adapté à un contact avec les compositions d'émaillage, ce qui est par exemple le cas d'un tissu essentiellement mé- tallique dont la conductivité thermique est inférieure à 0,2 WM-'K-', de préférence formé de mèches d'une pluralité de fils élémentaires, ces mèches étant disposées dans des directions différentes, réalisant ensemble des mailles et interférant pour former des noeuds au sommet des mailles. On peut également utilisé un feutre ou un tricot, sans liant, en fibres en alliage réfractaire d'un diamètre com- pris entre 8 ou 16 microns. Avantageusement ce tissu, feutre ou tricot métallique est lui-même revêtu d'une couche céramique anti-collante, de côté tourné vers la feuille de verre, la couche en cé- ramique étant par exemple une couche de dioxyde de zircone, 6 - d' oxynitrure d' aluminium, d'oxynitrure d'aluminium-silicium ou de titanate d'aluminium. L'invention a également pour objet un dispositif de bombage d'une feuille de verre comportant un four horizon- tal traversant, un convoyeur acheminant la feuille de verre en travers de ce four et jusqu'à une station de bombage dans laquelle est suspendue un élément supérieur mobile verticalement au dessus dudit convoyeur, ledit élément supérieur ayant une face inférieure de dimensions plus ré- duites que celles de la feuille de verre, des moyens pneu- matiques pour faire se soulever la feuille de verre et ve- nir l'appliquer contre l'élément supérieur et un élément inférieur susceptible de recevoir la feuille de verre lorsque les moyens pneumatiques ne l'appliquent plus contre l'élément supérieur, la station de bombage comportant en outre des moyens de fixation d'une étoffe souple dont les dimensions sont supérieures à celles de la feuille de verre tendue à l'extérieur de l'élément supérieur dans des di- rections tangentielles à la surface de l'élément supérieur dans ses zones marginales. Selon une variante de réalisation préférée la station de bombage comporte un caisson dépressurisé entourant l'élément supérieur plan ou très légèrement bombé avec sa concavité tournée vers le haut, la section d'ouverture du caisson étant de dimensions plus grandes que la feuille de verre et étant entièrement fermée par une étoffe souple perméable à l'air La feuille de verre est ainsi aspirée au travers du revêtement souple qui doit pour cela présenter une perméabilité très importante pour ne pas perturber le mécanisme d'aspiration de la périphérie de la feuille de verre Avantageusement l'étoffe est fixée au caisson par des attaches faisant ressort et peut être retirée de ces attaches en un temps aussi bref que possible afin de faci- liter son remplacement. D'autres détails et caractéristiques avantageuses de l'invention ressortent de la description d'un mode de réa- lisation préféré de l'invention faite ci-après en référence aux dessins annexés qui représentent: figure 1: un schéma d'un élément supérieur entouré 7 - d'un caisson dépressurisé entièrement fermé par une étoffe souple, figure 2: deux schémas illustrant le comportement de la feuille de verre à la limite de l'élément supérieur. La figure 1 est une vue très schématique d'une station de bombage selon l'invention qui vient s'inscrire de ma- nière bien connue dans une installation de bombage qui comporte à la suite des uns des autres et dans l'ordre de passage pour une feuille de verre un poste de chargement des feuilles de verre sur un convoyeur, un four horizontal traversant dans lequel les feuilles de verre sont ré- chauffées à plat tout en étant véhiculées par le convoyeur et dont elles ressortent après avoir atteint une tempéra- ture égale à leur température de bombage et/ou de trempe, la station de bombage proprement dite dans laquelle la température des feuilles de verre est au moins maintenue constante et une station de refroidissement notamment par trempe thermique, des moyens étant de plus prévus pour le transfert des feuilles de verre de la station de bombage à la station de refroidissement. Les feuilles de verre pénètrent dans la station de bombage par un convoyeur 1 par exemple constitué par une série de rouleaux moteurs. La station de bombage comporte essentiellement un caisson 2 mis en connexion par des conduites 3 avec une chambre d'aspiration reliée à un dispositif d'aspiration de manière à créer une dépression au voisinage de la périphé- rie de la feuille de verre 4, de sorte que celle-ci soit soulevée audessus du convoyeur 1, état transitoire dans lequel on a choisi ici de la représenter Dans ce caisson 2 sont montées des tiges de fixation auxquelles est suspendu un élément supérieur 5 ici constitué par une plaque, de préférence découpée dans une tôle assez épaisse en acier inoxydable L'élément supérieur 5 est placé juste à la li- mite du caisson 2, c'est-à-dire que sa face inférieure est au niveau du plan horizontal défini par les extrémités in- férieures 6 des parois verticales du caisson 2 Le caisson 2 et avec lui l'élément supérieur 5 qui y est suspendu - est mobile -verticalement ou plus précisément le bâti 7 sur 8 - lequel il est fixé, peut être déplacé entre deux positions extrêmes, une position basse o l'élément supérieur 5 n'est plus qu'à quelques millimètres audessus de la feuille de verre 4 sur le convoyeur 1 et une position haute telle que l'espace compris entre la feuille de verre 4 plaquée contre l'élément supérieur 5 et le convoyeur 1 soit d'une hauteur suffisante pour y faire pénétrer un élément inférieur qui récupère la feuille de verre dès que l'élément supérieur 5 la relâche. Le fond du caisson 2 est fermé par une étoffe souple 8 qui est fixée par des attaches-ressorts 9 au bâti 7, en étant tendu à l'extérieur de l'élément supérieur 5 dans des directions tangentielles à la surface de l'élément supé- rieur 5 dans ses zones marginales Comme le montre la fi- gure 1, on choisit d'opérer selon l'invention avec un caisson 1 dont le fond soit de dimensions supérieures à celles des feuilles de verre traitées 4 alors que l'élément supérieur 5 est lui de dimensions nettement inférieures à celles des feuilles de verre Avantageusement, les dimen- no sions de l'élément supérieur 5 sont choisies telles que lorsque se présente une feuille de verre dont tout ou par- tie des bords sont recouverts d'une couche d'émaillage 10, cette couche 10 ne soit pas en regard de l'élément supé- rieur 5 mais uniquement du revêtement souple 8. Après que la feuille de verre 4 ait été plaquée contre l'élément supérieur 5, celui-ci est remonté et on introduit sous la feuille de verre 4 un élément inférieur de préfé- rence constitué par un cadre en forme, ouvert en son cen- tre, dont la feuille de verre ramollie épouse la courbure sous l'effet de la gravité Suivant l'acuité de la courbure qu'il est souhaité conférer à la feuille de verre, la feuille de verre est directement conduite à la station de refroidissement ou à une station intermédiaire de pressage contre une forme de bombage supérieure mâle pleine, l'élé- ment inférieur en forme de cadre servant de forme femelle de pressage Il est à noter qu'un tel pressage est alors éventuellement possible, car il se situe quelques secondes après que la feuille de verre ait pénétré dans la station de bombage et que ce bref laps de temps suffit pour que 9 soit achevée la cuisson de certaines compositions d'émaillage. La qualité optique des vitrages obtenus de cette façon est exceptionnelle et ceci quelques soient les positions relatives des bandes émaillées et de l'élément supérieur et bien que la feuille de verre soit appliquée sur toute sa surface contre l'étoffe; une hypothèse d'explication de cet état de fait très surprenant a pu être établie par les in- venteurs à partir d'observations du mécanisme de formage, faites à partir d'une caméra à grande vitesse Comme on le voit sur le schéma A de la figure 2, lorsque la feuille de verre vient s'appuyer contre un élément supérieur de taille plus réduite qu'elle-même, ses bords non soutenus ont une très légère tendance à continuer leur course verticale de sorte qu'il se forme un pli générateur de défauts optiques. Avec une étoffe débordant selon l'invention (schéma B) ce mouvement vers le haut des bords est interdit sans pour autant que ces bords ne viennent buter contre un élément rigide, ce qui autrement dégraderait la bande émaillée. Les revêtements métalliques développés comme matériau intercalaire de recouvrement de formes de bombage con- viennent plus particulièrement à l'invention Citons par exemple le matériau connu de la demande de brevet EP A 312 439 constitué par un tissu à base de fils métal- liques du type acier inoxydable réfractaire, dont les fils élémentaires sont de préférence d'un diamètre inférieur à microns, arrangés en mèches d'au moins 90 fils, dis- posées dans des directions différentes, de façon à réaliser des mailles de préférence carrées ayant à leurs sommets des noeuds les rendant indéformables La taille des mailles étant choisie de manière à ce que la porosité à l'air soit de préférence supérieure à 95 %. On peut également utiliser un feutre ou tricot con- forme aux enseignements de la demande de brevet FR 89 03077 obtenu avec des fibres dont le diamètre est par exemple compris entre 8 et 16 microns et avantageusement de l'ordre de 12 microns, de préférence à base d'un alliage réfrac- taire au nickel ou d'un acier inoxydable, lesdites fibres étant assemblées sans liant; le feutre ou le tricot ayant - de préférence un grammage compris entre 300 et 900 g/m 3 et sa porosité étant comprise entre 95 et 98 %. Avantageusement, ce revêtement est lui-même recouvert par une couche de céramique anti-collante, c'est-à-dire contre laquelle la composition d'émaillage a relativement peu tendance à coller et choisie de préférence parmi le groupe de céramiques suivantes: dioxyde de zircone, oxynitrure d'aluminium, oxynitrure d'aluminium ou titanate d'aluminium. 3 D il - M Jsvmrw ICATIONS 1 Procédé de bombage d'une feuille de verre selon lequel la feuille de verre est réchauffée à plat dans un four horizontal traversant, est amenée par un convoyeur dans une station de bombage o elle est stoppée sous un élément supérieur dont la face tournée vers le convoyeur a des dimensions inférieures à celles de la feuille de verre, est soulevée au-dessus de ce convoyeur et appliquée contre ledit élément supérieur par des forces de nature pneumati- que, puis est relâchée sur un élément inférieur le for- mage de la feuille de verre s'effectuant au moins pour partie sur cet élément inférieur et est enfin conduite dans une station de refroidissement, notamment une station de trempe thermique, caractérisé en ce qu'on applique les parties de la feuille de verre qui débordent de l'élément supérieur contre une étoffe souple dont les dimensions sont supérieures à celles de la feuille de verre et qui est tendue au contact de la face de l'élément supérieur tournée vers la feuille de verre et à l'extérieur de l'élément su- 2 périeur dans des directions tangentielles à la surface de l'élément supérieur dans ses zones marginales. 2 Procédé de bombage d'une feuille de verre selon la revendication 1, caractérisé en ce que l'application de la feuille de verre est obtenue par une aspiration au travers du revêtement souple due à une dépression créée à la péri- phérie de la feuille de verre. 3 Procédé de bombage d'une feuille de verre selon la revendication 1, caractérisé en ce que l'application de la feuille de verre est obtenue par un courant ascendant d'air chaud. 4 Procédé de bombage d'une feuille de verre selon l'une des revendications 1 à 3, caractérisé en ce que l'élément supérieur est plan. Procédé de bombage d'une feuille de verre selon l'une des revendications 1 à 3, caractérisé en ce que l'élément supérieur a une face tournée vers le convoyeur qui est convexe. 6 Procédé de bombage d'une feuille de verre selon l'une des revendications 1 à 5, caractérisé en ce que ledit 12 - élément inférieur est un cadre de f ormage, ouvert en son centre, dont la forme correspond à la forme que l'on désire conférer à la feuille de verre. 7 Procédé de bombage d'une feuille de verre selon la revendication 6, caractérisé en ce que ledit cadre sert également de forme femelle de pressage, la forme mâle étant constituée par une forme pleine disposée après l'élément supérieur. 8 Procédé de bombage d'une feuille de verre selon 1 l'une des revendications 1 à 7, caractérisé en ce que l'étoffe a une porosité à l'air supérieure à 95 %. 9 Procédé de bombage d'une feuille de verre selon la revendication 8, caractérisé en ce que l'étoffe est cons- tituée par un tissu essentiellement métallique dont la is conductivité thermique est inférieure à 0,2 WM-K Procédé de bombage d'une feuille de verre selon la revendication 9, caractérisé en ce que le tissu essentiel- lement métallique est formé de mèches d'une pluralité de fils élémentaires disposées dans des directions différentes réalisant ensemble des mailles et interférant pour former des noeuds aux sommets des mailles. 11 Procédé de bombage d'une feuille de verre selon la revendication 8, caractérisé en ce que l'étoffe est cons- tituée d'un feutre ou d'un tricot de fibres en alliage ré- fractaire sans liant, d'un diamètre compris entre 8 et 16 microns. 12 Procédé de bombage d'une feuille de verre selon la revendication 9, caractérisé en ce que l'étoffe est revêtue d'une couche en céramique anti-collante. 13 Procédé de bombage d'une feuille de verre selon la revendication 12, caractérisé en ce que ladite couche en céramique est choisie parmi le groupe de céramiques sui- vantes: dioxyde de zircone, oxynitrure aluminium-silicium, oxynitrure d'aluminium, titanate d'aluminium. 14 Dispositif de bombage d'une feuille de verre com- portant un four horizontal traversant, un convoyeur, une station de bombage dans laquelle est suspendue un élément supérieur au-dessus du convoyeur, ledit élément supérieur ayant une face inférieure de dimensions plus réduites que 13 - celles de la feuille de verre, des moyens pneumatiques pour faire se soulever la feuille de verre et venir l'appliquer contre l'élément supérieur et un élément inférieur suscep- tible de recevoir la feuille de verre lorsque lesdits moyens pneumatiques ne l'appliquent plus contre l'élément supérieur, caractérisé en ce que la station de bombage comporte en outre des moyens de fixation d'une étoffe sou- ple, tendue au contact de la face de l'élément supérieur tournée vers la feuille de verre et à l'extérieur de -o l'élément supérieur dans ses zones marginales. Dispositif de bombage d'une feuille de verre selon la revendication 14 dans lequel ledit élément supérieur est monté dans un caisson dépressurisé, caractérisé en ce que lesdits moyens de fixation sont constitués par des attaches à ressorts montées sur le caisson. 16 Dispositif de bombage d'une feuille de verre selon la revendication 14 ou 15, caractérisé en ce que l'étoffe est choisie parmi les matériaux ayant une porosité à l'air supérieure à 95 %. 17 Dispositif de bombage d'une feuille de verre selon la revendication 17, caractérisé en ce que l'étoffe est constituée par un tissu essentiellement métallique dont la conductivité thermique est inférieure à 0,2 WM-IK-K. 18 Dispositif de bombage d'une feuille de verre selon la revendication 17, caractérisé en ce que le tissu essen- tiellement métallique est formé de mèches d'une pluralité de fils élémentaires disposées dans des directions diffé- rentes réalisant ensemble des mailles et interférant pour former des noeuds aux sommets des mailles. 19 Dispositif de bombage d'une feuille de verre selon la revendication 17, caractérisé en ce que l'étoffe est constituée d'un feutre ou d'un tricot de fibres en alliage réfractaire sans liant, d'un diamètre compris entre 8 et 16 microns. 20 Dispositif de bombage d'une feuille de verre selon la revendication 19, caractérisé en ce que l'étoffe est revêtue d'une couche en céramique anti-collante. 21 Dispositif de bombage d'une feuille de verre selon la revendication 20, caractérisé en ce que ladite couche en 14 - céramique est choisie parmi le groupe de céramiques sui- vantes: dioxyde de zircone, oxynitrure aluminium- silicium, oxynitrure d'aluminium, titanate d'aluminium.